СЫРЬЕВАЯ СМЕСЬ ДЛЯ ИЗГОТОВЛЕНИЯ БЕТОНА
RAW MIX FOR MAKING CONCRETE

Изобретение относится к промышленности строительных материалов, в частности к производству бетонов, используемых в малоэтажном строительстве.
Известна сырьевая смесь для изготовления бетона, содержащая, мас.%: портландцемент 27-29; мелкий заполнитель (золу-унос) 37-40; смолу воздухововлекающую экстракционно-канифольную 0,06-0,1; суперпластификатор С-3 0,7-1,1; синтетический волокнистый наполнитель 1,3-1,7; вода - остальное [1].
Задача изобретения состоит в повышении прочности бетона.
Технический результат достигается тем, что сырьевая смесь для изготовления бетона, содержащая портландцемент, мелкий заполнитель, суперпластификатор С-3, воду, в качестве мелкого заполнителя содержит проходящие через сетку №5 гранитные отсевы и дополнительно - стальную стружку, получаемую в результате обработки стальных заготовок на токарных станках, при следующем соотношении компонентов, мас.%: портландцемент 24-26; указанные гранитные отсевы 45,4-51,5; суперпластификатор С-3 0,5-0,6; указанная стальная стружка 4-6.
Составы сырьевой смеси приведены в таблице.
Таблица
Компоненты
Содержание, мас.%:
состав №1
состав №2
Портландцемент (М 500)
24
26
Гранитные отсевы
51,5
45,4
Суперпластификатор С-3
0,5
0,6
Стальная стружка
4
6
Вода
20
22
Предел прочности при сжатии (в возрасте 28 сут), МПа
не менее 10
не менее 10
Портландцемент смешивают с проходящими через сетку №5 гранитными отсевами, стальной стружкой, получаемой в результате обработки стальных заготовок на токарных станках, добавляют воду и суперпластификатор С-3 (продукт конденсации нафталиносульфокислоты [2]). Полученной смесью заполняют предварительно смазанные маслом металлические формы, смесь уплотняют и выдерживают в формах 24 ч при температуре 20-25°C. Затем готовые изделия (стеновые блоки) извлекают из форм.
Источники информации
1. RU №2412137, 2011.
2. Афанасьев А.А. Бетонные работы. - М.: Высш.шк., 1991. - С.29-30.